(57)【要約】【課題】着古した感じでありながら形状の経時的な変化が無く、かつ、製造が簡単な中古風加工をした織物を提供する。【解決手段】表地をコットンとし、裏地をポリエステル繊維で織った完全接結二重織り織物であって、表地の一部を硫酸を含む液で処理してコットンを損耗させ、中古風の織物を得た。表地は一部が損耗しているが、諸処で裏地と接結しているので、損耗された部分が綻びて大きくなることがなく、経時的な形状の変化がない。【選択図】　　　　なし【特許請求の範囲】
【請求項１】
表地と裏地とを異なる繊維で織った完全接結二重織り織物であって、表地又は裏地のいずれか一方の繊維の少なくとも一部を損耗させたことを特徴とする中古風加工をした織物。
【請求項２】
損耗される方の織物がコットンで、他方の織物がポリエステルであることを特徴とする請求項１記載の中古風加工をした織物。
【請求項３】
コットン織物の一部分を化学的に脆化・脱落させることで損耗させたことを特徴とする請求項２記載の中古風加工をした織物。
【請求項４】
コットン織物の一部分を物理的に除去することで損耗させたことを特徴とする請求項２記載の中古風加工をした織物。
【発明の詳細な説明】
【０００１】
【発明の属する技術分野】
本発明は、一般的な織物を長期間着用することにより、繊維及びこれから構成される布状構造物が脆化し着古した風合い・外観となるものを人工的に作り出そうとするものである。
【０００２】
【従来の技術】
一般的な中古風加工としては、デニムのウォッシャー加工が知られている。これは、縫製したデニムを塩素系の漂白剤で洗い、部分的に、又は全体に脱色し着古した感じを出すものである。また、ストーンウォッシュなる方法も知られている。これは、上記のウォッシャー槽内に軽石を投入して洗濯する方法である。軽石が織物の表面を削って中古風にする。
【０００３】
このような中古風加工をした織物としては、特開平１１−２８６８６８号（特許文献１）が知られている。これは、容器内面にゴムライニング層を設け、ジーンズ製品と研磨材を入れて、水のない状態で回転させるものである。
【０００４】
また、特開平９−２９６３５６号（特許文献２）では、ストーンウォッシュの軽石に代えて無数の針を植えた植針体を多数回転ドラムに投入して洗う方法が提案されている。
【０００５】
また、化学的な処理をするものとして、特開平８−２４６２１０号（特許文献３）では、ウォッシング加工に際し、軽石や洗剤にセルロース分解酵素を添加している。
【０００６】
同じく化学的な処理によって、色の濃淡を鮮明にし、自然の着古し感で、かつ、柔らかなジーンズを得られるものとして、特開平６−２４８５８３（特許文献４）が提案されている。ここでは、染色前又は後の布製品に対して、酸化剤、還元剤、染料染色助剤の一種又は二種以上と、研磨用の粒状固形物の一種又は二種以上を加え、この混合物に対して酵素と同浴又は別浴で加温撹拌下に気相又は液相状態で密閉容器内において処理する方法を提案している。
【０００７】
しかし、上記の従来例はいずれも織物に色ムラを与えて着古した感じを付加するもので、織物そのものを損傷するものではない。一方、実際に着古したものは、穴が開いたり、裾がすり切れるなど、織物そのものが損傷されるものである。
【０００８】
このようなことから、最近では経糸と緯糸とにより構成される織物の経糸か緯糸の一方を一定長切断し、切り口と平行な方の糸を抜き取り、他方の糸をスダレ状に残存させたものとか、織物をカギ裂き状にカットし破って穴明き状にしたものがトレンドとして取り上げられている。
【０００９】
【特許文献１】特開平１１−２８６８６８号　（段落０００８、図１）
【特許文献２】特開平９−２９６３５６号　（図１〜図３）
【特許文献３】特開平８−２４６２１０号　（段落０００８）
【特許文献４】特開平６−２４８５８３号　（段落０００５）
【００１０】
【発明が解決しようとする課題】
しかしながら、このようにして作成した中古風の織物や縫製品を着用していると、切断された部分の綻びが進行し、その形状が刻々と変化する。即ち、一般的な織物は経糸と緯糸が互いにクロスして織物組織を構成しているので、織物組織を構成するどちらか一方の糸が脱落すると、織物組織を維持する事が困難になり、着用や洗濯によってほころびが進み、形状が変化し初期の望ましい状態が維持できなくなることになる。
【００１１】
なお、オパール加工という加工方法がある。これはポリエステルとセルロース繊維の複合糸より構成された織物に硫酸を溶解した糊剤を付着させ、セルロースを分解除去し、ポリエステル繊維のみを残存させ、模様を浮き立たせる手法である。主に、婦人向けのハンカチやスカーフあるいは婦人用ブラウス等に採用されている。
【００１２】
しかし、これはポリエステルとセルロース繊維が糸状となった複合糸の一部分のみを除去する為どうしてもその形状は人口的となり自然な感じとは程遠いものである。
【００１３】
さらに、最近では中古加工の表面感を得る為、塗料を吹き付けたり、図柄で表現したデニムも市販されているが、これらも人工的であり品位に欠ける。
【００１４】
本発明は、上記の問題点に鑑みてなされたもので、着古した感じでありながら洗濯等によっても形状の変化が無く、かつ、製造が簡単な中古風加工をした織物を提供することを目的としている。
【００１５】
【課題を解決しようとする手段】
上記の目的を達成するために本発明の中古風加工をした織物は、表地と裏地とを異なる繊維で織った完全接結二重織り織物であって、表地又は裏地のいずれか一方の繊維の少なくとも一部を損耗させたことを特徴とする。
【００１６】
損耗される方の織物がコットンで、他方の織物がポリエステルである構成としたり、コットン織物の一部分を化学的に脆化・脱落させることで損耗させる構成としたり、コットン織物の一部分を物理的に除去することで損耗させる構成とすることができる。
【００１７】
【発明の実施の態様】
以下に本発明の中古風加工をした織物について説明する。
本願の発明者らは、一般的な衣料に供される織物を構成する繊維素材は多岐に渡るものがあり、しかもその繊維素材は夫々固有の性質を有していることに着目した。そして、その固有の繊維が有する特徴を利用する事により着古した中古風の織物を得ようとしたものである。
【００１８】
たとえば、コットンに代表されるセルロース繊維は耐酸性が弱く、硫酸に代表される酸性物質で処理すると脆化して分解される。他方ポリエステル繊維はアルカリには弱いが耐酸性には優れている。
【００１９】
この性質を利用し、表地がコットン・裏地がポリエステル繊維より構成される二重織り織物を作り、これを硫酸で処理すると表地のコットンを損耗させることが可能となる。
【００２０】
すなわち、表地がコットン・裏地がポリエステル繊維より構成される二重織り織物に、硫酸を含む液で絵柄を書くと、その部分の表地であるコットンが脆化されて剥げ落ち損耗され、ポリエステルで構成された裏地の織物だけが残存する事となる。しかも硫酸で処理されていない表地のコットンの部分は、諸処で裏地と接結して一体となっている組織なので、コットンを除去した個所との境界は織り組織で固定されることになり、綻びが進むこともなく、形状が変化することは無い。
【００２１】
一般的なオパール加工は糸状でコットンとポリエステルが一本の複合糸となっており、硫酸で処理するとコットンが除去されるが織物を構成される糸状はそのままであり、ポリエステルだけの部分とコットンとポリエステル複合の部分が明確に分けられどうしてもプリント的なイメージとなり中古調にはほど遠い。
【００２２】
しかるに表地がコットン・裏地がポリエステル繊維より構成される二重織り織物でコットンの表地の一部分だけを除去したものは、組織の接結点までは糸が浮き出す形状となり、中古調が表現できる。
【００２３】
【実施例】
図１は、本発明の中古風加工をした織物の元になる完全接結二重織り織物の組織図である。図２は、上記完全接結二重織り織物の織物設計表を示す。
【００２４】
図２に示す織物設計表に基づき、経糸にコットンのインジコ染２０番手とポリエステルスパン２０番手を１本づつ交互に配した。緯糸には、コットン（ＣＡ）２０番手とポリエステルスパン２０番手を１本ずつ交互に打ち込んだ。すなわち、経糸と緯糸にコットンとポリエステルとが交互に配置されるが、コットンが表地、ポリエステルが裏地の二重織り織物を形成することになる。
【００２５】
緯糸のコットン２０番手は、インジコ染の糸を用いてもよい。ポリエステルスパン糸は、原則として染色していないものである。ただし、インジコとは別の色の先染糸を用いてもよい。二重織り織物は図１に示す織り組織で、機上密度を、経糸１３７本／吋・緯糸１４０本／吋とし、表裏３／１綾の完全接結二重織り織物である。織機はドビー織機で、筬は８枚である。この完全接結二重織り織物は、表裏２枚の布を所々で接結した布となる。
【００２６】
この織物を製織後、糊抜きし、リラックス後乾燥し、
ＮａＨＳＯ４　　２０％
グリセリン　　１０％
イソブタノール　３％
元糊　　　　　６７％
上記成分のオパール加工用の薬剤によって表側のコットンの生地に模様を描き１９０℃で１２０秒間熱処理した。そのあと洗濯機にて揉み洗いしたところ、部分的に二重織り織物となっている表側のコットン織物の薬剤の付着した部分が模様に対応するように脱落し狙い通りの中古風デニムが得られた。
【００２７】
なお、その後の複数回の試験により、上記温度は１９０〜２００℃で、処理時間は、２０〜１２０秒の範囲であれば可能であることが判明した。２０秒以下では殆ど脆化しないためであり、１２０秒でコットンのほぼ全てが脱落するからである。
【００２８】
コットンが除去された部分は裏地のポリエステルで構成された一重の織物だけが残存し表地のコットンにより構成された織物が脱落したような形状となり中古風の織物となった。
【００２９】
なお、上記のような化学的な薬剤でなく、ストーンウォッシュ等による磨耗により二重織り織物の表面だけを脆化或いは脱落させる物理的方法でもよい。コットンの方が軽石による脆化や脱落等の損耗を受けやすいので、着古した感じを得やすくなる。また、損耗が激しくなっても、裏地と接結しているので、綻びが拡大することがない。
【００３０】
オパール加工用薬剤は、上記組成のものを使用したが、本発明は、この薬剤に限定されるものでは無く、セルロース繊維を脆化・脱落させて損耗を与えるものであれば何でも良い。
【００３１】
たとえば、以下の組成のものを挙げることができる。
元糊　ラメプリントＡ−９　４．２％
ラメプリントＡＧ−８　　４．２％
アモルデンＦＳ１４Ｄ　　０．１％
水　　　　　　　　　　９１．５％
【００３２】
また、自動車のバッテリー液を表側のコットンの生地に付着させ、夏期なら２日程度常温で放置しても、バッテリー液の付着した部分のコットンを脆化させ、脱落させることができた。バッテリー液には硫酸が含まれているからである。
【００３３】
【比較例】
上記の実施例に対し、次の比較例を試した。
経糸にコットンのインジコ染７番手を使用し、緯糸にコットン７番手を打ち込み、機上密度経６０本／吋・緯４４本／吋で、３／１綾の織物を作成した。実施例では経糸緯糸共に２０番手を使用したのに対し、この比較例では、経糸と緯糸を共に太い７番手としたのは、実施例の二重織りとほぼ同じ厚さの織物にするためである。
【００３４】
この織物を糊抜き・リラックス後、乾燥し、その後カギ裂き状にして洗濯機で揉み洗いしたところ、カギ裂きした個所が部分的に穴明きとなり、中古風デニムが得られた。しかし、この形状は安定せず、繰り返し洗濯することにより綻びが進み、形状が変化し好ましくは無かった。
【００３５】
本発明の実施例では、表地がコットンで裏地がポリエステルとしたが、これに限定されるものではない。一般に、完全接結二重織り織物において、表地と裏地とを異なる繊維で織ればよく、それぞれの繊維の性質の違いを利用することで、一方の繊維を損耗させることができ、中古風加工を施すことができる。
【００３６】
【発明の効果】
以上に説明したように本発明の中古風加工をした織物は、表地と裏地とを異なる繊維で織った完全接結二重織り織物であって、表地又は裏地のいずれか一方の繊維を損耗させたので、損耗した方の織物が着古した感じを出し、完全接結二重織り構造により損耗した個所が経時的にほころびることを防止し、安定した形状を保つことができる。また、製造も容易である。
【００３７】
損耗される側の織物が表地であり、コットンを含む繊維で織られており、裏地の織物がポリエステル繊維である構成とすれば、酸でコットンを脆化させることで表地を部分的に脱落させて損耗させ、効果的な中古風加工をすることができる。
【図面の簡単な説明】
【図１】本発明の中古風加工をした織物の元になる完全接結二重織り織物の組織図である。
【図２】完全接結二重織り織物の織物設計表を示す。
【図１】
2004107803.tif 000002
【図２】
2004107803.tif 000003